КАТАЛИЗАТОР ФИШЕРА-ТРОПША

1. Катализатор, подходящий для использования при катализе реакции Фишера-Тропша, содержащий металлический кобальт, нанесенный на оксид цинка, и оксид циркония (IV) и/или оксид алюминия в количестве в диапазоне от 0,5 до 2,5 мас.% при расчете на металл, приходящийся на массу прокаленного катализатора.
2. Катализатор по п.1, в котором количество циркония и/или алюминия находится в диапазоне от 0,8 до 2 мас.%.
3. Катализатор по п.1, в котором отношение количества цинка к количеству кобальта (при расчете на металл) находится в диапазоне от 75 до 0,1, предпочтительно от 20 до 0,3.
4. Катализатор по п.2, в котором отношение количества цинка к количеству кобальта (при расчете на металл) находится в диапазоне от 75 до 0,1, предпочтительно от 20 до 0,3.
5. Катализатор по любому из пп.1-4, в котором количество цинка находится в диапазоне от 5 до 90 мас.%, а количество кобальта находится в диапазоне от 1 до масс. 25%, при расчете на металл, приходящийся на массу прокаленного катализатора.
6. Катализатор по любому из пп.1-4, в котором величина Δ-минус 5 мкм (определенная в настоящем документе) составляет <7,5%.
7. Катализатор по п.5, в котором величина Δ-минус 5 мкм (определенная в настоящем документе) составляет <7,5%.
8. Катализатор по любому из пп.1-4, 7, в котором величина Δ-d[v,0,5] (определенная в настоящем документе) составляет <2,5 мкм.
9. Катализатор по п.5, в котором величина Δ-d[v,0,5] (определенная в настоящем документе) составляет <2,5 мкм.
10. Катализатор по п.6, в котором величина Δ-d[v,0,5] (определенная в настоящем документе) составляет <2,5 мкм.
11. Катализатор по любому из пп.1-4, 7, 9, 10, содержащий металлический кобальт, нанесенный на оксид цинка, и оксид циркония (IV) в количестве в диапазоне от 0,5 до 2,5 мас.% при расчете на металл, приходящийся на массу прокаленного катализатора.
12. Катализатор по п.5, содержащий металлический кобальт, нанесенный на оксид цинка, и оксид циркония (IV) в количестве в диапазоне от 0,5 до 2,5 мас.% при расчете на металл, приходящийся на массу прокаленного катализатора.
13. Катализатор по п.6, содержащий металлический кобальт, нанесенный на оксид цинка, и оксид циркония (IV) в количестве в диапазоне от 0,5 до 2,5 мас.% при расчете на металл, приходящийся на массу прокаленного катализатора.
14. Катализатор по п.8, содержащий металлический кобальт, нанесенный на оксид цинка, и оксид циркония (IV) в количестве в диапазоне от 0,5 до 2,5 мас.% при расчете на металл, приходящийся на массу прокаленного катализатора.
15. Применение катализатора по любому из пп.1-14 в способе Фишера-Тропша или при гидрировании функциональных групп.
16. Способ Фишера-Тропша, отличающийся тем, что используют катализатор по любому из пп.1-14.